(57)【特許請求の範囲】
【請求項１】
以下の構造（Ａ）：
0006550136.tif 000013
によって表され、液体クロマトグラフィー質量分析法（ＬＣＭＳ）によって測定して約６９９の分子量（ＭＷ）を有する、メタ置換三官能性ベンゾオキサジンモノマー。
【請求項２】
１，１，１−トリス（４−ヒドロキシフェニル）エタンをｍ−トルイジン及びメチルホルムセルと反応させることにより得られる反応生成組成物であって、主成分として構造（Ａ）で表されるメタ置換三官能性ベンゾオキサジンを、副成分として構造（Ｂ）及び（Ｃ）で表されるベンゾオキサジンを含み、
0006550136.tif 000014
0006550136.tif 000015
0006550136.tif 000016
構造（Ａ）、（Ｂ）、及び（Ｃ）の分子量が、液体クロマトグラフィー質量分析（ＬＣＭＳ）で決定して、それぞれ６９９、６８７、及び５６８である、反応生成組成物。
【請求項３】
１，１，１−トリス（４−ヒドロキシフェニル）エタンをｍ−トルイジン及びメチルホルムセルと反応させるための化学量論が、
ｍ−トルイジンの各モルに対して、０．２５−０．５モルの１，１，１−トリス（４−ヒドロキシフェニル）エタンと、１．５−２０モルのメチルホルムセルである、請求項２に記載の反応生成組成物。
【請求項４】
１，１，１−トリス（４−ヒドロキシフェニル）エタンと、ｍ−トルイジンと、パラホルムアルデヒドとを含む反応混合物を調製し、前記反応混合物を化学反応が起こる温度にまで加熱することによって得られる反応生成組成物であって、前記組成物が以下の構造（Ａ）：
0006550136.tif 000017
で表されるメタ置換三官能性ベンゾオキサジンモノマーを主成分として含み、
前記三官能性ベンゾオキサジンモノマーが、液体クロマトグラフィー質量分析（ＬＣＭＳ）により決定して、６９９の分子量（ＭＷ）を有する、反応生成組成物。
【請求項５】
請求項１に記載のメタ置換三官能性ベンゾオキサジンモノマー及び他のベンゾオキサジンモノマーを含む樹脂組成物。
【請求項６】
請求項２から４の何れか一項に記載の反応生成物及び熱硬化性樹脂を含む樹脂組成物。
【請求項７】
請求項１に記載のメタ置換三官能性ベンゾオキサジンモノマーと、単官能性ベンゾオキサジン；前記置換三官能性ベンゾオキサジンモノマー以外の多官能性ベンゾオキサジン；エポキシ樹脂、ビスマレイミド（ＢＭＩ）、フェノール樹脂、ホルムアルデヒド−フェノール、シアネートエステル、不飽和ポリエステル、及びこれらの組み合わせからなる群より選択される少なくとも１の熱硬化性樹脂成分とを含む硬化性組成物。
【請求項８】
請求項２から４の何れか一項に記載の反応生成組成物と、単官能性ベンゾオキサジン；前記置換三官能性ベンゾオキサジンモノマー以外の多官能性ベンゾオキサジン；エポキシ樹脂、ビスマレイミド（ＢＭＩ）、フェノール樹脂、ホルムアルデヒド−フェノール、シアネートエステル、不飽和ポリエステル、及びこれらの組み合わせからなる群より選択される少なくとも１の熱硬化性樹脂成分とを含む硬化性組成物。
【請求項９】
請求項１に記載のメタ置換三官能性ベンゾオキサジンモノマー又は請求項２から４の何れか一項に記載の反応生成組成物と、
トリフルオロジエーテル酸ホウ素（ＢＦ３Ｏ（Ｅｔ）２）、五塩化リン（ＰＣｌ５）、三塩化リン（ＰＣｌ３）、オキシ塩化リン（ＰＯＣｌ３）、塩化チタン（ＴｉＣｌ４）、塩化アルミニウム（ＡｌＣｌ３）、五塩化アンチモン（ＳｂＣｌ５）；チオジフェノール；２，４−ジ−ｔｅｒｔ−ブチルフェノール；メチルトシレート；メチルトリフレート（ＭｅＯＴｆ）；シアネートエステル；２−エチル−４−メチルイミダゾール（ＥＭＩ）；アルキレン酸；アジピン酸；ｐ−トルエンスルホン酸；及びこれらの組み合わせからなる群より選択される触媒と
を含む樹脂組成物。
【請求項１０】
トリフルオロジエーテル酸ホウ素（ＢＦ３Ｏ（Ｅｔ）２）、五塩化リン（ＰＣｌ５）、三塩化リン（ＰＣｌ３）、オキシ塩化リン（ＰＯＣｌ３）、塩化チタン（ＴｉＣｌ４）、塩化アルミニウム（ＡｌＣｌ３）、五塩化アンチモン（ＳｂＣｌ５）；チオジフェノール；２，４−ジ−ｔｅｒｔ−ブチルフェノール；メチルトシレート；メチルトリフレート（ＭｅＯＴｆ）；シアネートエステル；２−エチル−４−メチルイミダゾール（ＥＭＩ）；アルキレン酸；アジピン酸；ｐ−トルエンスルホン酸；及びこれらの組み合わせからなる群より選択される触媒をさらに含む、請求項５又は６に記載の樹脂組成物。
【請求項１１】
補強繊維と硬化性マトリックス樹脂とを含む複合材料であって、
硬化性マトリックス樹脂が請求項１に記載のメタ置換三官能性ベンゾオキサジンモノマーを含む、複合材料。
【請求項１２】
補強繊維と硬化性マトリックス樹脂とを含む複合材料であって、
硬化性マトリックス樹脂が請求項２から４の何れか一項に記載の反応生成組成物を含む、複合材料。
【請求項１３】
請求項１に記載のメタ置換三官能性ベンゾオキサジンモノマーを含む硬化性マトリックス樹脂を含浸させたか、又はそれに埋め込んだ補強繊維の層を含むプリプレグ。
【請求項１４】
補強繊維が連続的で一方向に整列されている繊維又は織布の形態である、請求項１３に記載のプリプレグ。
【請求項１５】
補強繊維が炭素繊維、ガラス繊維、アラミド繊維、及びそれらの組み合わせから選択される、請求項１１又は１２に記載の複合材料。
【請求項１６】
補強繊維を請求項５、６、９、及び１０の何れか一項に記載の樹脂組成物と組み合わせることにより製造される複合構造体。
【請求項１７】
請求項７又は８に記載の硬化性組成物の補強繊維への含浸又は注入により；続いて硬化により製造される複合構造体。
【発明の詳細な説明】
【発明の開示】
【０００１】
本出願は、２０１４年１２月２９日に出願された米国仮特許出願第６２／０９７２７６号（その開示内容全体が参照により本明細書に援用される）の利益を主張する。
【０００２】
ベンゾオキサジン（ＢＯＸ）の使用は、エポキシなど他の熱硬化性樹脂と比較して、多くの利点を提供する。そのような利点としては、比較的長い保存寿命、分子設計の柔軟性、低コスト、高いガラス転移温度（Ｔｇ）、高いモジュラス、比較的低い粘度、良好な難燃性、低い吸湿性、硬化中に副生成物が放出されないこと、及び非常に低い硬化時の収縮性が挙げられる。さらに、ベンゾオキサジンは、加熱により自己硬化することができる。すなわち、追加の硬化剤を必要としない。
【図面の簡単な説明】
【０００３】
【図１】第一の方法に従って合成されたベンゾオキサジン反応生成物のＬＣ／ＵＶクロマトグラムである。
【図２Ａ】本開示の方法に従って合成されたｍ−トルイジン置換基を有するメタ−三官能性ベンゾオキサジン（meta-trifunctional benzoxazine）のＤＳＣサーモグラムである。
【図２Ｂ】比較のためのパラ−三官能性ベンゾオキサジン（para-trifunctional benzoxazine）のＤＳＣサーモグラムである。
【図３】メタ−三官能性ベンゾオキサジン及びパラ−三官能性ベンゾオキサジンの硬化サンプルに関する動的機械熱分析（ＤＭＴＡ）の結果を示す。
【図４】図４Ａ及び４Ｂはそれぞれ、メタ−三官能性ベンゾオキサジンの硬化樹脂サンプル、２３０℃で２．５時間硬化後の同じ硬化樹脂サンプルを示す。
【発明を実施するための形態】
【０００４】
本開示は、メタ置換された三官能性ベンゾオキサジンモノマー、メタ置換された三官能性ベンゾオキサジンモノマーを主成分として含有する反応生成組成物、並びに硬化樹脂組成物及び複合材料におけるそれらの使用に関する。
【０００５】
本開示の置換された三官能性ベンゾオキサジンモノマーは、各々がメタ−トルイジン（又はｍ−トルイジン）置換基を含む３つのベンゾオキサジン環を含み、以下の構造Ｉによって表される：
0006550136.tif 000002
メチル基（ＣＨ３）は、Ｎに対してメタ位でトルイジン環に結合していることに留意されたい。このベンゾオキサジンモノマーは、エレクトロスプレーイオン化技術を用いる液体クロマトグラフィー質量分析法（ＬＣＭＳ）によって決定される分子量（ＭＷ）が６９９である。上記三官能性ベンゾオキサジンモノマーの化学名は、６，６’，６”−エタン−１，１，１−トリイルトリス（３−（３−メチルフェニル）−３，４−ジヒドロ−２Ｈ−１，３−ベンゾオキサジン（本明細書では「ｍ−トリスベンゾオキサジン」ともいう）である。
【０００６】
ｍ−トリスベンゾオキサジンモノマーの合成は、以下の反応スキームのうちの１つに従って行うことができる。
【０００７】
スキーム１
スキーム１（以下に示す）によれば、ｍ−トリスベンゾオキサジンモノマーは、三価（又はトリス）フェノール（すなわち３つの反応性ヒドロキシル基を有するフェノール）、好ましくは１，１，１−トリス（４−ヒドロキシフェニル）エタンと、ｍ−トルイジンと、メチルホルムセル（methyl formcel）との反応から得られる。
0006550136.tif 000003
【０００８】
上記反応において、ｍ−トリス−ベンゾオキサジン、構造（Ａ）は、反応生成組成物の主成分であるが、以下の構造（Ｂ）及び（Ｃ）によって表される副成分もある。
0006550136.tif 000004
0006550136.tif 000005
【０００９】
構造（Ｂ）及び（Ｃ）の分子量は、エレクトロスプレーイオン化技術を用いるＬＣＭＳによって決定して、それぞれ６８７及び５６８である。スキーム１の反応において、反応物の化学量論は、ｍ−トルイジンの各モルにつき、０．２５−０．５のトリス−フェノール及び１．５−２０モルのメチルホルムセルであり得る。
【００１０】
一実施態様によれば、ベンゾオキサジンモノマーは、最初にｍ−トルイジンをメチルホルムセルと反応させてＮ−メトキシメチル中間体を生成することによって形成される。次に、中間化合物をトリス−フェノールと反応させ、ベンゾオキサジンモノマーを生成させる。代替実施態様では、ベンゾオキサジンモノマーは、ｍ−トルイジンをトリス−フェノール及びメチルホルムセルと混合し、得られた混合物を加熱して同時に反応させることにより形成される。
【００１１】
スキーム２
代替反応スキーム２（以下に示す）によれば、ｍ−トリス−ベンゾオキサジンモノマーは、三価（又はトリス）フェノール、好ましくは１，１，１−トリス（４−ヒドロキシフェニル）エタンと、ｍ−トルイジンと、パラホルムアルデヒド（又はｐ−ホルムアルデヒド）との反応から得られる。
0006550136.tif 000006
【００１２】
スキーム２の反応において、反応物の化学量論は、トリス−フェノールの各モルにつき、約２．５から約３．５モルの芳香族アミン、及び約５から約８モルのパラホルムアルデヒドであり得る。反応物が化学的に反応する温度まで反応混合物を加熱し、ベンゾオキサジン反応生成物が形成されるまで反応混合物をその温度に維持する。
【００１３】
構造（Ｉ）のｍ−トリス−ベンゾオキサジンモノマーは、室温（２０℃−３０℃）で固体である。このｍ−トリスベンゾオキサジンモノマーは、同様の既知の化合物であるパラ三官能性ベンゾオキサジン又は「ｐ−トリスベンゾオキサジン」（以下の構造ＩＩ）と比較して、より反応性である（すなわち、より低い温度で反応する）ことが見出されている。
0006550136.tif 000007
【００１４】
構造Ｉ及びＩＩの２つの三官能性ベンゾオキサジンは構造が類似しているが、それらの特性は異なる。上記のｍ−トリスベンゾオキサジンモノマーの特性は、より低い温度での硬化及び／又はより短い硬化サイクルをもたらすことが可能である。このような特性は、複合部品の低温硬化能力が様々な利点をもたらすことから、航空宇宙複合部品の製造において有利であり得る。一態様では、金型などの複合材料を成形するために使用されるツーリングは、より高い硬化温度に耐えることができるより高価な材料ではなく、より低コストの低温材料から作ることができる。
【００１５】
硬化樹脂組成物
硬化すると、ｍ−トリス−ベンゾオキサジンモノマーは、開環重合により容易に重合する。そのような重合は通常、（カチオン開始剤を用いて）カチオン的に又は熱的に開始される。
【００１６】
本開示のｍ−トリス−ベンゾオキサジンモノマーは、他のベンゾオキサジンモノマー若しくはオリゴマー（モノオキサジン又はマルチオキサジン環（multi-oxazine ring）ベンゾオキサジン）又は他の熱硬化性樹脂とのブレンドで使用して、所望の特性を有するポリマーブレンドを形成することができる。ｍ−トリス−ベンゾオキサジンモノマーとのブレンドに使用できる他の熱硬化性樹脂としては、エポキシ樹脂、ビスマレイミド（ＢＭＩ）、ホルムアルデヒド−フェノール樹脂，などのホルムアルデヒド縮合樹脂、シアネートエステル、不飽和ポリエステル、フェノール樹脂、及びこれらの組み合わせが挙げられる。適切なエポキシ樹脂としては、芳香族ジアミン、芳香族モノ第１級アミン、アミノフェノール、多価フェノール、多価アルコール、ポリカルボン酸等からなる化合物群のうちの１つ以上のモノ若しくはポリグリシジル誘導体又はそれらの混合物から誘導されるものが挙げられる。他の熱硬化性ｊ樹脂（又は熱硬化性ポリマー前駆体）は、周囲温度（２０℃−３０℃）で固体であるｍ−トリス−ベンゾオキサジンモノマーのための加工助剤として有用であり得る。ｍ−トリス−ベンゾオキサジンモノマーと他の熱硬化性樹脂とのブレンドは、硬化性樹脂組成物がプリプレグ及び樹脂注入などの標準的な複合体製造技術を用いて加工するのに適した特性を有するように配合することができる。ベンゾオキサジンモノマーとのブレンドに特に適した熱硬化性樹脂としては、周囲温度で低融点の固体又は液体であるエポキシ、シアネートエステル、及びフェノール樹脂前駆体が挙げられる。
【００１７】
あるいは、硬化性組成物は、異なるベンゾオキサジンモノマー又はオリゴマーのブレンドを含有するが、エポキシ、シアネートエステル、ＢＭＩ、及びフェノール類といった他の熱硬化性樹脂を主成分として含まない、純粋なベンゾオキサジン系であってもよい。例えば、本明細書に開示されるｍ−トリス−ベンゾオキサジンモノマーは、低融点の固体又は液体の単官能性ベンゾキサジンモノマー又はビスフェノールＡ−ベンゾオキサジンなどの二官能性ベンゾオキサジンモノマーとブレンドすることができる。
【００１８】
上記のベンゾキサジンブレンドは、樹脂フィルム（例えば接着フィルム、表面フィルム）又は繊維補強複合材料（例えばプリプレグ）の製造に適した硬化性組成物を形成するための触媒及び補強剤などの追加の成分と組み合わせることができる。
【００１９】
本明細書で使用される場合、「硬化性組成物」は、硬化マトリックス樹脂を形成するための、完全硬化前の組成物を指す。
【００２０】
硬化性樹脂組成物への触媒添加は任意選択であるが、触媒の使用は硬化速度を上げ、及び／又は硬化温度を低下させる可能性がある。ベンゾオキサジン系組成物用の適切な触媒としては、限定されないが、トリフルオロジエーテル酸ホウ素（ＢＦ３Ｏ（Ｅｔ）２）、五塩化リン（ＰＣｌ５）、三塩化リン（ＰＣｌ３）、オキシ塩化リン（ＰＯＣｌ３）、塩化チタン（ＴｉＣｌ４）、塩化アルミニウム（ＡｌＣｌ３）、五塩化アンチモン（ＳｂＣｌ５）；チオジフェノール、２，４−ジ−ｔｅｒｔ−ブチルフェノールなどのフェノール類；メチルトシレート、メチルトリフレート（ＭｅＯＴｆ）、シアネートエステル、２−エチル−４−メチルイミダゾール（ＥＭＩ）；アルキレン酸、アジピン酸、ｐ−トルエンスルホン酸等の強酸が挙げられる。
【００２１】
航空宇宙用途に使用されるような高強度複合体に適した強化マトリックス樹脂を製造するために、補強剤（又は強靭化剤）を添加することができる。適切な補強剤としては、限定されないが、ポリエーテルスルホン（ＰＥＳ）、ＰＥＳとポリエーテルエーテルスルホン（ＰＥＥＳ）とのコポリマー、反応性基を有し、液状ゴムを含むエラストマー、粒状補強剤（例えば、限定されないが、熱可塑性粒子、ガラスビーズ、ゴム粒子、及びコアシェルゴム粒子）といった熱可塑性補強剤が挙げられる。
【００２２】
機能性添加剤はまた、硬化又は未硬化樹脂組成物の機械的、流体力学的、電気的、光学的、化学的、難燃性、及び／又は熱的特性の１つ以上に影響を与えるために硬化性組成物に含まれてもよい。このような機能性添加剤の例には、限定されないが、フィラー、着色顔料、レオロジーコントロール剤、粘着付与剤、導電性添加剤、難燃剤、紫外線（ＵＶ）保護剤等が含まれる。これらの添加剤は、粒子、フレーク、ロッド等を含むがこれらに限定されない様々な形状の形態を取ることができる。
【００２３】
複合材料
上述の硬化性組成物は、補強繊維と組み合わされて複合材料又は構造を形成してもよい。補強繊維は、ウィスカー、短繊維、連続繊維、フィラメント、トウ、束、シート、プライ、及びこれらの組み合わせの形態を採り得る。連続繊維は、一方向の、多方向の、不織布の、織られた、編まれた、縫われた、巻かれた、及び編組の形態、並びにスワールマット、フェルトマット、及びチョップドファイバーマット構造のいずれかをさらに採り得る。該繊維の組成は、最終的な複合構造物に要求される特性を達成するために変更することができる。例示的な繊維材料としては、限定されないが、ガラス、炭素、グラファイト、アラミド、石英、ポリエチレン、ポリエステル、ポリ−ｐ−フェニレン−ベンゾビスオキサゾール（ＰＢＯ）、ホウ素、ポリアミド、グラファイト、炭化ケイ素、窒化ケイ素、及びそれらの組み合わせが挙げられる。
【００２４】
複合材料を形成するには、樹脂フィルム含浸によるプリプレグ及び樹脂移送成形（ＲＴＭ）又は真空アシストＲＴＭ（ＶａＲＴＭ）による樹脂注入などの（但しこれらに限定されない）従来の加工技術を用いて、硬化性組成物を補強繊維に含浸させるか、又は浸み込ませる。
【００２５】
補強繊維は、短繊維、連続繊維、フィラメント、トウ、束、シート、プライ、及びこれらの組み合わせの形態を採り得る。連続繊維は、一方向の、多方向の、不織布の、織られた、編まれた、縫われた、巻かれた、及び編組の形態、並びにスワールマット、フェルトマット、及びチョップドファイバーマット構造のいずれか一つをさらに採り得る。該繊維の組成は、最終的な複合構造物に要求される特性を達成するために変更することができる。例示的な繊維材料としては、限定されないが、ガラス、炭素、グラファイト、アラミド、石英、ポリエチレン、ポリエステル、ポリ−ｐ−フェニレン−ベンゾビスオキサゾール（ＰＢＯ）、ホウ素、ポリアミド、グラファイト、炭化ケイ素、窒化ケイ素、及びそれらの組み合わせが挙げられる。
【００２６】
プリプレグから複合部品を製造するには、成形工具上に含浸補強繊維のプライを置き、樹脂組成物の硬化温度を超える温度の、例えばオートクレーブ若しくは真空成形による、又は加熱ローラーによる熱及び圧力により、そのプライを合わせて薄板状にする。複合材料中のマトリックス樹脂を硬化させると、複合構造部品を作ることができる。
【００２７】
複合部品を樹脂注入、例えばＲＴＭ又はＶａＲＴＭ法により製造するとして、第一の工程は、所望の構造部品の形状で乾燥繊維プリフォームを形成することである。プリフォームは一般に、得られる複合部品に所望の補強特性を付与する乾燥補強繊維から作られた複数繊維層又はプライを含む。繊維プリフォームの形成後、プリフォームを金型に入れる。繊維プリフォームに硬化性樹脂組成物を直接射出／注入し、樹脂注入プリフォームを硬化させる。
【実施例】
【００２８】
後述の実施例では、
ＨＰＬＣは高速液体クロマトグラフィーであり、
ＬＣＭＳは液体クロマトグラフィー質量分析法であり、
ＧＣＭＳはガスクロマトグラフィー質量分析法であり、
ＨＰＳＥＣは高速サイズ排除クロマトグラフィーであり、
ＮＭＲは核磁気共鳴分光法であり、
ＤＳＣは示差走査熱量測定であり、
ＴＬＣは薄層クロマトグラフィーである。
【００２９】
実施例１  −  メチルホルムセルによる合成
還流冷却器、熱電対、オーバーヘッドスターラー及び窒素導入口を備えた４つ口丸底フラスコに、８１ｍＬのメチルホルムセル（１．４８モル）を加えた。次いで、ｍ−トルイジン５４ｇ（０．５モル）をフラスコに滴下した。次に、その溶液を室温で２時間撹拌した。ｍ−トルイジンの消失をＴＬＣによって観察した。
【００３０】
この段階で、固体１，１，１−トリス（４−ヒドロキシフェニル）エタンを複数回に分けて添加した。次いで、反応混合物を加熱還流させた。反応をＨＰＬＣでモニターしたところ、１つの主要な生成物ピークが示された。その反応混合物を冷却し、塩化メチレンで希釈した。次いで、塩化メチレン溶液をメタノール／水混合物で洗浄した。塩化メチレン層をＮａ２ＳＯ４で乾燥させ、濾過し、溶媒を減圧下で除去した。残留物をメタノールで処理して白色固体を得、これを濾過し、メタノールで洗浄し、次いで乾燥させた。
【００３１】
ベンゾオキサジン反応生成物の乾燥固体をＬＣＭＳ及びＮＭＲ分光法により分析した。この分析により、ｍ−トリス−ベンゾオキサジンの主要成分としての存在が確認された。
【００３２】
図１は、トリス（フェノール）エタン＋３トルイジン＋６ＣＨ２Ｏ、マイナス６Ｈ２Ｏを有する置換三官能性ベンゾオキサジン化合物である主成分（ＭＷ＝６９９、Ｃ４７Ｈ４５Ｎ３Ｏ３、面積率６２．４％）を示す、ベンゾオキサジン反応生成物の乾燥固体のクロマトグラムである。ＬＣシステムにおける主成分の分解が原因で、かなりの不純物（ＭＷ＝６８７、Ｃ４６Ｈ４５Ｎ３Ｏ、面積率１０．５％）が部分的に見出された。いくつかのさらなる不純物も存在した。表１は、図１のクロマトグラムに基づく結果である。
表１
0006550136.tif 000008
ＴＰＥ＝トリス（フェノール）エタン
＊このピークの一部は、ＬＣシステムにおける主成分の分解によるものである。
＊＊ＭＷ＝８１８及び８３０化合物が同時に溶出する。
【００３３】
実施例１で製造されたｍ−トリス−ベンゾオキサジン化合物のＮＭＲスペクトルは、予測した化学構造と一致した。
【００３４】
実施例２  −  パラホルムアルデヒドによる合成
ｍ−トルイジン１６．５１０ｇ（０．１５４ｍｏｌ）を５００ｍｌジャーに加え、室温で撹拌した。１，１，１−トリス（４−ヒドロキシフェニル）エタン（０．０５ｍｏｌ）１５．０４ｇ及びｐ−ホルムアルデヒド３７．２ｇ（０．３１ｍｏｌ）を合わせ、約２０分間かけてジャーに加えた。次いで、ジャーを油浴に入れ、１５分間激しく撹拌しながら７０℃に加熱した。この温度付近で発熱反応が起こった。油浴温度を８５℃に上げ、１５分間撹拌した。次いで、温度を１１０℃に上げ、３０分間保持した。次いで、温度を１３０℃に設定し、樹脂の内部温度が１１０℃に達したら、３０分タイマーをスタートさせた。３０分後、得られた溶融混合物を剥離紙に注ぎ、冷ました。次いで、固体反応生成物を粉砕して微粉末にした。この粉末を７０℃のＮａＯＨ溶液（７００ｃｍ３、１ｍｏｌ?ｄｍ−３）中で３０分洗浄を２回行った。７０℃の蒸留水７００ｃｍ３で、水がｐＨ７になるまで固体を洗浄した。次いで、固体を濾過し、真空中４０℃で乾燥させた。
【００３５】
図２Ａは、本実施例で製造された未硬化ｍ−トリスベンゾオキサジンのＤＳＣトレースである。比較のために、未硬化ｐ−トリスベンゾオキサジン（上記の構造ＩＩ）のＤＳＣトレースを図２Ｂに示す。これらのＤＳＣトレースから分かるように、ｍ−トリスベンゾオキサジンは、ｐ−トリスベンゾオキサジンよりも低い温度で反応した。
【００３６】
実施例３
純粋な硬化ｍ−トリスベンゾオキサジンの樹脂サンプルを以下のように調製した。
１．  ｍ−トリスベンゾオキサジン１０ｇ−１２ｇをアルミニウム皿に入れ、１１０℃の真空オーブン内で１８０分間脱気した。
２．  次いで、脱気したベンズオキサジンを次の標準的な硬化サイクル：１℃／分で２５℃から１８０℃、２時間保持、１℃／分で１８０℃から２００℃、２時間保持、２℃／分で２００℃から２５℃を用い、ファンオーブン内で硬化させた。
【００３７】
比較のため、ｐ−トリスベンゾオキサジン樹脂の同様のサンプルを同じ硬化サイクルで硬化させた。
【００３８】
ｍ−トリスベンゾオキサジンの第二のサンプルを１８０℃で２時間、次に２００℃で２時間硬化させ、２３０℃で２時間の後硬化がこれに続いた。ｐ−トリスベンゾオキサジンの第二のサンプルを１８０℃で２時間、次いで２２０℃で２時間硬化させた。
【００３９】
図３は、硬化したベンゾオキサジンサンプルの動的機械熱分析（ＤＭＴＡ）結果を示す。
【００４０】
ｍ−トリスベンゾオキサジンを標準条件下（上記）で硬化させた場合、〜２５０℃でのタンデルタのピークが観察された。同じサンプルを後硬化（２３０℃で２時間）した場合、ピークは３００℃に上昇した。
【００４１】
硬化サイクルの最終工程でｐ−トリスベンゾオキサジンサンプルの加熱温度を２２０℃に上げても、ＤＭＴＡで決定されるサンプルのガラス転移温度（Ｔｇ）は上昇しなかった。硬化したｍ−トリスベンゾオキサジンサンプルでは、より高い温度の後硬化がＴｇを上昇させた。これは、硬化サイクルの最終工程でのより高い硬化温度がｍ−トリスベンゾオキサジンのＴｇを上昇させる可能性があることを示唆している。
【００４２】
図４Ａは、上記で開示した標準硬化サイクル後の硬化ｍ−トリスベンゾオキサジンサンプルの画像を示し、また図４Ｂは、２３０℃で２．５時間の後硬化後の同じ硬化サンプルを示す。この結果は、ｍ−トリスベンゾオキサジンが高温後硬化に熱安定性を呈することを示す。
【００４３】
実施例４
表２に開示する配合組成に基づいて、ｍ−トリスベンゾオキサジン（「ｍ−トリス−ＢＯＸ」）含・不含の２種の樹脂組成物を調製した。別段の記載がない限り、すべての値は重量パーセントである。
表２
0006550136.tif 000009
Ｂｉｓ−ＡＢＯＸは、ビスフェノールＡベンゾオキサジンを意味する。アラルダイト（登録商標）ＣＹ−１７９は、Ｈｕｎｔｓｍａｎ  Ａｄｖａｎｃｅｄ  Ｍａｔｅｒｉａｌｓによって供給される脂環式エポキシである。ＴＤＰは、チオジフェノールを意味する（触媒）。
【００４４】
各樹脂配合組成に基づいて、複合積層体を作製した。最初に、表２に開示の樹脂配合組成から、樹脂フィルムを形成した。各樹脂フィルムのフィルム重量は、〜３９ｇｓｍ（ｇ２／ｍ） であった。各複合積層体は、［＋４５／９０／−４５／０］３ｓの配向で、２４枚のプリプレグプライをレイアップすることによって形成した。プリプレグは、２枚の樹脂フィルムの間に一方向性のＩＭ７炭素繊維の層を置き、ホットメルト積層法を用いて繊維を含浸させることによって作製した。炭素繊維の目標布面積重量（ＦＡＷ）は１４５ｇｓｍであり、プリプレグ当たりの樹脂含量は３５％であった。続いて、複合積層体を真空バッグに封入し、オートクレーブ内で８．１６ｂａｒ、１８０℃で２時間、次いで２００℃でもう２時間硬化させた。
【００４５】
ＡＳＴＭ試験法Ｄ６４８４及びＤ７６６をそれぞれ用いて硬化した複合積層体を試験し、有孔圧縮（open hole tension）（ＯＨＣ）及び有孔引張（open hole tension）（ＯＨＴ）性能を決定した。ＯＨＣのデータを得るために、１２インチ×１．５インチの硬化複合積層体の試験片を作製した。各試験片の中央に、０．２５インチの孔を開けた。７１℃に設定した水浴に試験片を２週間浸漬することにより、試験片を調整した。ＯＨＣ及びＯＨＴの結果を表３及び４で報告する。
表３
0006550136.tif 000010
表４
0006550136.tif 000011
【００４６】
硬化複合積層体の湿潤及び乾燥Ｔｇも、動的機械熱分析（ＤＭＴＡ）によって決定し、その結果を表５に示す。
表５
0006550136.tif 000012
【００４７】
ｍ−トリスベンゾオキサジンを含有する複合積層体は、それを含有しない複合積層体と比較して、より高い温度、１２１℃及び１４９℃でより良好な湿潤ＯＨＣ性能をもたらした。１２１℃及び１４９℃での湿潤ＯＨＣにおけるこれらのより高い値は、より高いＯＨＴ値も伴う。ｍ−トリスベンゾオキサジンを含有する複合積層体についても、それを含有しない複合積層体と比較して、乾燥及び湿潤Ｔｇの上昇が観察された。
【図１】
0006550136.tif 000018
【図２Ａ】
0006550136.tif 000019
【図２Ｂ】
0006550136.tif 000020
【図３】
0006550136.tif 000021
【図４】
0006550136.tif 000022